(57)【要約】【課題】  本発明は、環境負荷が少なく人体に対する安全性が高く、化学系染料や抗菌剤を用いることなく、汎用性、耐久性、制菌性に優れ、かつ保温性に優れた充填物を提供する。【解決手段】  布帛を縫合した袋状物の中に充填材料を詰めた充填物において、前記充填材料のうち少なくとも５０重量％が羽毛で構成され、かつ、充填物中に、粒径が０．００１〜１．０μｍの多孔質物質を含むプラスイオン化物質とワイン抽出物とを１〜１０重量％の範囲内で含有してなることを特徴とする充填物。【選択図】なし【特許請求の範囲】
【請求項１】
布帛を縫合した袋状物の中に充填材料を詰めた充填物において、前記充填材料のうち少なくとも５０重量％が羽毛で構成され、かつ、充填物中に、粒径が０．００１〜１．０μｍの多孔質物質を含むプラスイオン化物質とワイン抽出物とを１〜１０重量％の範囲内で含有してなることを特徴とする充填物。
【請求項２】
前記袋状物を構成する布帛の通気量が０．５ｃｃ／ｃｍ2／ｓｅｃ以上、１０ｃｃ／ｃｍ2／ｓｅｃ未満であることを特徴とする請求項１に記載の充填物。
【請求項３】
前記プラスイオン化物質とワイン抽出物とが、前記袋状物を構成する布帛に付着してなることを特徴とする請求項１または２に記載の充填物。
【請求項４】
前記プラスイオン化物質が、アミノ酸を基としたカチオン剤、第４級アンモニウム塩および鉱物質微粉末から選ばれる少なくとも１つであることを特徴とする請求項１〜３のいずれかに記載の充填物。
【請求項５】
前記充填物が、衣類、帽子、手袋、履物、インテリア用品および寝具から選ばれるものである請求項１〜４のいずれかに記載の充填物。
【発明の詳細な説明】
【技術分野】
【０００１】
本発明は、化学染料や抗菌剤を使用することなく、優れた制菌性や汎用性、耐久性を有し、かつ保温性を向上させた上に、環境負荷が少なく人体に対して安全性が高い充填物を提供するものである。
【背景技術】
【０００２】
従来から、羽毛や綿わたといった天然素材や合繊中綿などの主として保温性向上を目的とした充填材料は、衣服や寝具といった生活用品として幅広く使用されている。また、これら充填材料を包む布帛には、一般に充填材料の漏れ出しを防ぐためコーティング加工やシレ加工といった防風防水遮断性を向上した、すなわち通気量を著しく低く抑えた布帛が用いられることが多い。しかしながら遮断性を高めたが故に、製品使用中に僅かに浸み込む汗や残留皮脂などが効率的に発散できず、特定の温湿度と相まることで、充填材料内において雑菌や黴の繁殖を促し、時には特有の嫌な臭いを発生するなど充填材料自体の品質低下を招くという欠点があった。
【０００３】
そのため、従来から充填材料に抗菌性や消臭性を付与する試みがなされており、特に近年は、環境問題への配慮から天然由来成分による抗菌性や消臭性の付与が切望されている。例えば、特開２００１-１２３３７６号公報には、動物性材料をカテキンなどで処理した防臭マスキング効果が開示されており、特開２００１−１３１８６５号公報には、繊維製品をカチオン化処理した後、赤ワインブドウ液抽出物溶液加工し、金属化合物系媒染剤で処理する抗菌繊維製品の製造方法が提案されている。
【０００４】
また、保温性向上手段としては、特開平１−１３２８８６号公報には、繊維製品に石英はん岩の粉末を水溶性アクリル樹脂液に混合分散・熱水注入し、これに植物性エキスを添加混合して後処理を行う染色方法が示されている。この方法は、石英はん岩の遠赤外線放射作用を利用して繊維品類の保温性を付与し、更にニンニクや唐辛子といった植物性エキスを併用して保温機能などを高めたものである。
【特許文献１】特開２００１-１２３３７６号公報
【特許文献２】特開２００１−１３１８６５号公報
【特許文献３】特開２００１−１３２８８６号公報
【発明の開示】
【発明が解決しようとする課題】
【０００５】
上記従来技術のうち、特開２００１-１２３３７６号公報では、抗菌性や消臭性、耐久性に難があり、製品の実際使用や洗濯液中において、カチオン剤が他の夾雑成分をも結合吸着することで抗菌などの効果効能が経時変化が起きやすいという問題を有していた。特に充填材料が抜けずに洗浄液が出入りし易い通気量１０ｃｃ／ｃｍ2／ｓｅｃ以上の布帛を用いた生活用品は著しい効能劣化に至るなどの問題点があった。
【０００６】
また、特開２００１−１３１８６５号公報では、単に通常の衣料における抗菌効果を目的とした技術が記載されているのみであり、保温性に乏しいものであった。
【０００７】
また、特開平１−１３２８８６号公報においては、金属化合物媒染剤や化学系染料を用いるため、環境への影響を無視できないこと、更にその使用により工程も長くなりコスト高となるなどの問題点があった。
【０００８】
本発明は、このような背景下において、金属化合物媒染剤や化学系染料を用いることなく、環境的に有利な条件において抗菌性能を付与することができ、しかも実使用における耐久性や適正コストを有し、かつ保温性が向上された充填物を提供することを目的とするものである。
【課題を解決するための手段】
【０００９】
本発明者は、前記課題を解決すべく鋭意研究を重ねた結果、布帛を縫合した袋状物の中に充填材料を詰めた充填物において、前記充填材料のうち少なくとも５０重量％が羽毛で構成され、かつ、充填物中に、粒径が０．００１〜１．０μｍの多孔質物質を含むプラスイオン化物質とワイン抽出物とを１〜１０重量％の範囲内で含有してなることを特徴とする充填物を見出すにいたった。
【発明の効果】
【００１０】
本発明により、化学染料や抗菌剤を使用することなく、優れた制菌性や汎用性、耐久性を有し、かつ保温性を向上させた上に、環境負荷が少なく人体に対して安全性が高い充填物を提供することができる。
【発明を実施するための最良の形態】
【００１１】
以下に本発明を詳細に説明する。
【００１２】
本発明の布帛を縫合した袋状物の中に充填材料を詰めた充填物としては、衣類、帽子、手袋、履物、インテリア用品あるいは寝具等が挙げられ、具体的には、ダウンジャケット、靴下、羽毛入り布団、クッションあるいは寝袋など、洗濯回数が少なくかつ使用期間が長い生活用品があげられる。
【００１３】
充填材料の材質は、主に羽毛単独と羽毛と合繊繊維もしくは合繊綿との混合である。特に羽毛については、ダウンとフェザーを混合したものが一般的に使用されている。ここでいうダウンとは、カモ、アヒル、ガチョウなど、水鳥の胸部分に生えている非常に柔らかい羽のことで、中央から柔らかい糸状の羽が放射線状に伸びた球形状をしているものである。よって、非常に柔らかく、細い羽が互いに絡み合い、多くの空気層を構成するために、フェザーに比べて嵩高で、保温性にも優れている。フェザーとは水鳥の体を覆う羽のことで、羽軸があり、細い毛が木の枝のように生えている。ちょうど木の葉のような形状をしており、ダウンに比べると硬く嵩高性も劣る。ダウンの方が風合い、嵩高性に優れているために一般的にはダウンの混合比率が大きい方が良いとされている。しかし、ダウンの方がフェザーに比べて高価なため、風合い、嵩高性などを考慮しながら混合比率が決められる。本発明においては、充填材料のうち少なくとも５０％が羽毛であり、好ましくは７０％以上であり、羽毛１００％は更に好適である。
【００１４】
本発明の充填材料には、前記羽毛や合成繊維の表面、また袋状物を構成する布帛の表面に、粒径が０．００１〜１．０μｍの多孔質物質を含むプラスイオン化物質とワイン抽出物が、その合計の含有割合として、充填物対比１〜１０重量％となる範囲において、付着されている。
【００１５】
本発明におけるプラスイオン化物質は、粒径が０．００１〜１．０μｍの多孔質物質を含むもので、カルボキシ基などのアミノ酸を基としたカチオン剤や、第４級アンモニウム塩などタンパクの基となるキト酸やセリシンなどを可水溶性にする物質や、珪素や貝などの鉱物質微粉末が好適であり、これらを単体で若しくは併用して用いることができる。
【００１６】
プラスイオン化物質は、ワイン抽出物の電荷数との差が３以上に、好適には電荷数の差が５以上となるようプラスイオン化することにより、ワイン抽出物を吸着させる。
【００１７】
なお、微粒子の大きさは小さい程効果的であり、０．００１〜０．３μｍ程度がより好適である。また、これは粒子の大きなアクリル樹脂やウレタン樹脂などを糊として天然染料や化学染料を繊維材料に吸着させるものとは本質的に異なるものである。微粒子のプラスイオン化物質にてワイン抽出物を吸着することで、充填材料表皮に薄くソフトに固定した状態を実現でき、その結果、ワイン抽出物の吸収した色相反射が生まれ、より自然な色彩表現が実現される。
【００１８】
このプラスイオン化物質を被染色材料に吸着させる具体的な工程を説明する。
被染色繊維材料が鳥類などのケラチンを成分とする羽毛単独の場合には、プラスイオン化物質を１．０μｍ以下の大きさとし、水溶液ＰＨを７以上１１未満とし、ワイン抽出物を１０〜５０重量％加え温度８０℃以上で３０分以上保持浸漬し、適時水洗・脱水・乾燥する。
【００１９】
また、袋状物を構成する布帛に合成繊維を単独で使用した場合には、プラスイオン化物質を１．０μｍ以下の大きさとし、水溶液のＰＨを１１以上とし、ワイン抽出物を１０〜５０重量％加え、温度８０℃以上で３０分以上保持浸漬し、適時水洗・脱水・乾燥する。      
【００２０】
なお、アルカリ条件下で充填材料や布帛を活性化した場合は、ワイン抽出物を付着させた後に酢酸、クエン酸、酒石酸などで中和処理をすることが望ましい。
【００２１】
染色機の種類は限定される物でなく、オーバーマイヤー式、パドル式、ウォッシャー式染色機など、温度、容量、生産効率などに応じて適時選択したらよい。
【００２２】
袋状物の材料は、ポリエステル、ナイロンなどの合成繊維、綿や絹、羊毛などの天然繊維、あるいは化学繊維と天然繊維の混紡・交織・交編品など任意であり、必要に応じて、染色、プリント、コーティング、ラミネート、シレ加工、撥水加工などを行なう。これらの中では、通気量をコントロールするコーティング、ラミネート、シレ加工を適宜行い、袋状物を構成する布帛の通気量が０．５ｃｃ／ｃｍ2／ｓｅｃ以上、１０ｃｃ／ｃｍ2／ｓｅｃ未満であることが好ましい。０．５ｃｃ／ｃｍ2／ｓｅｃ未満であれば実着用等で潰れた充填材料層が膨らみづらく保温性の低下が懸念される一方、１０ｃｃ／ｃｍ2／ｓｅｃを越えると、断熱効果の高い空気層の換気が度々行われることで保温性が低下すると共に、汗や雑菌に加え洗浄液浸入を伴い易いため、抗菌性能の性能低下を起こしやすい。これらを鑑みると布帛の通気量は１．０ｃｃ／ｃｍ2／ｓｅｃ以上、５．０ｃｃ／ｃｍ2／ｓｅｃ未満であれば、保温性や抗菌性に加え、強度や製造コスト面からも好適である。通気量の測定は、ＪＩＳ−Ｌ−１０９６、Ａ法に基づき測定した。
【００２３】
以上の加工により、ファンデルワールス力で吸着した多孔質微細粉の外面に付いたプラスイオン化物質はケラチンなどの充填材料表皮のアニオンに連鎖し、より強固に物質周囲に吸着するため、その堅牢性を高めるとともに、天然抗菌成分による雑菌の繁殖を抑制し、かつ、ダウンの放射線状に伸びた球形状の羽の絡まりが更に柔らかくなることから空気の含有量を増大し、保温性の向上を実現することもできる。
【００２４】
本発明の充填物は、衣類、帽子、手袋、履物、インテリア用品、寝具等として好適に用いられる。
【００２５】
以下に本発明の幾つかの実施例について説明する。
【実施例】
【００２６】
実施例１
羽毛８ｋｇに付着している、埃、土や肉片などを、界面活性剤を用い水洗した。羽毛８０％（ダウン９０：フェザー１０）、ポリエステル綿２０％からなる充填材料１０ｋｇを用意した。
【００２７】
次いで、充填材料対比２重量％の浸透剤（ＣＩＯ−ＡＸ：シオンテック社）と、０．０２μｍのカリウム微細粉３重量％を混合したプラスイオン化物質（ＰＥシオール：シオンテック社）とを、水１６０Ｌに対して、２０重量％投入した。
【００２８】
ここに、上記で用意した充填材料１０ｋｇを投入し、約５分間浸漬した後、５分程撹拌した。その後、溶液がＰＨ８．５程度になるべくソーダ灰水溶液などでＰＨ調整後、８０℃まで昇温させ約４０分保温し、ブローおよび水洗した。
【００２９】
その後、ワイン抽出物（市販飲用赤ワイン：ＣＡＳＡＳＯＬＡ社）３０重量％を投入し、８０℃まで昇温させ約４０分保持後にブローし、水洗および脱水処理を行い、乾燥機にて乾燥した。
【００３０】
結果、ワイン抽出物等の吸着量は５．１重量％であり、表面にはピンク系の染色がなされた。
【００３１】
充填材料を確認したところ、羽毛の損傷もなく、かつ、ＪＩＳ  Ｌ  １９０２抗菌試験においても、洗濯前後のいずれにおいても黄色ブドウ状球菌に対する静菌活性値が２．２を超え、優れた抗菌性を有していた。
【００３２】
通気量０．８ｃｃ／ｃｍ2／ｓｅｃのナイロン１００％平織物（２２ｃｍ角）の袋状布帛に約２．５ｇの上記充填材料を封入縫合した座布団をカトーテック社：ＫＥＳ−Ｆ７にて測定した結果、保温性３．７２と優れていた。
実施例２
実施例１において、ワイン抽出物の投入量を１０重量％に変更した以外は、同様にして座布団を得た。
【００３３】
座布団のワイン抽出物等の吸着量は１．１重量％で、表面には淡いピンク系の染色がなされた。
【００３４】
充填材料を確認したところ、羽毛の損傷もなく、かつ、ＪＩＳ  Ｌ  １９０２抗菌試験においても、洗濯前後のいずれにおいても黄色ブドウ状球菌に対する静菌活性値が２．２を超え、優れた抗菌性を有していた。実施例１と同様にして保温性を測定した結果、３．２１と保温性素材として好適な結果を得た。
実施例３
実施例１において、充填材料を、羽毛１００％（ダウン９０：フェザー１０）とした以外は、度浦有にして座布団を得た。
【００３５】
座布団のワイン抽出物等の吸着量は１．４重量％で、表面には淡いピンク系の染色がなされた。
【００３６】
充填材料を確認したところ、羽毛の損傷もなく、ＪＩＳ  Ｌ  １９０２抗菌試験においても、洗濯前後のいずれにおいても黄色ブドウ状球菌に対する静菌活性値が２．２を超える抗菌性を有し、実施例１と同様にして保温性を測定した結果、３．３３と優位な結果を得た。
実施例４
実施例３において、ナイロン１００％の平織物に代えて、通気量０．１ｃｃ／ｃｍ2／ｓｅｃ以下のナイロンコーティング布帛を用いて、座布団を得た。
【００３７】
座布団の保温性を測定した結果、３．２２と好適であった。
実施例５
実施例３において、ナイロン１００％の平織物に代えて、１５ｃｃ／ｃｍ2／ｓｅｃのポリエステル１００％ツイル織物を用いて、座布団を得た。
【００３８】
座布団の保温性を測定した結果、３．０６と好適であった。
比較例１
実施例３において、プラスイオン化物質とワイン抽出物による染色加工を行わない以外は、実施例３と同様にして座布団を得た。
【００３９】
充填材料を確認したところ、羽毛の損傷もなく、嵩高性は実施例２と同等であるが、ＪＩＳ  Ｌ  １９０２抗菌試験では、洗濯前後のいずれにおいても黄色ブドウ状球菌に対する静菌活性値が１．９以下であった。座布団の保温性を測定した結果、２．９０であった。
比較例２
実施例１において、充填材料を、羽毛４０％（ダウン９０：フェザー１０）ポリエステル綿６０％からなるものにした以外は、実施例１と同様にして、座布団を得た。
【００４０】
座布団のワイン抽出物等の吸着量は０．７重量％で、表面はほぼ無色であった。
【００４１】
充填材料を確認したところ、羽毛の損傷はなく、嵩高性は実施例１より劣り、ＪＩＳ  Ｌ  １９０２抗菌試験では、洗濯前後のいずれにおいても黄色ブドウ状球菌に対する静菌活性値が１．７以下であった。座布団の保温性は２．５６にとどまった。
【００４２】
実施例および比較例について、表１に示した。
【００４３】
【表１】
2008115510.tif 000002